ЧУГУН
CAST IRON

Изобретение относится к области металлургии, и касается составов серого чугуна, который может быть использован для изготовления деталей тепловых агрегатов и печей, газовых и электроплит.
Известен чугун, содержащий, мас.%: углерод 2,5-4,0; кремний 0,5-3,5; марганец 0,2-1,5; хром 0-3,0; алюминий 0-2,0; магний 0-0,1; ванадий 0-2,0; железо - остальное [1].
Задача изобретения состоят в повышении термостойкости чугуна.
Технический результат достигается тем, что чугун, содержащий углерод кремний, марганец, хром, алюминий, магний, ванадий, железо, дополнительно содержит индий, при следующем соотношении компонентов, мас.%: углерод 3,2-3,6; кремний 2,8-3,2; марганец 0,4-0,6; хром 0,4-0,6; алюминий 1,1-1,5; магний 0,001-0,002; ванадий 1,1-1,5; индий 0,09-0,13; железо - остальное.
В таблице приведены составы чугуна.
Компоненты
Содержание, мас.%, в составах
1
2
3
Углерод
3,2
3,3
3,6
Кремний
3,2
3,0
2,8
Марганец
0,4
0,5
0,6
Хром
0,4
0,5
0,6
Алюминий
1,5
1,3
1,1
Магний
0,001
0,0015
0,002
Ванадий
1,5
1,3
1,1
Индий
0,13
0,11
0,09
Железо
остальное
остальное
остальное
Термостойкость (нагрев до 500°С - охлаждение на воздухе до 20°С), циклы
390-400
390-400
380-390
В составе чугуна компоненты проявляют себя следующим образом. Алюминий препятствует росту окалины. Хром обеспечивает повышенную твердость чугуна, стабилизирует карбиды, препятствует росту окалины. Магний раскисляет сплав, способствует измельчению зерна. Ванадий повышает вязкость чугуна, препятствует возникновению и развитию трещин при резком перепаде температур. Индий в структуре чугуна имеет вид мелкораздробленных включений, способствует изоляции поврежденных участков, препятствует развитию трещин.
Чугун выплавляют в электропечах и отливают в сырые песчаные формы. Для снятия внутренних напряжений чугун подвергают низкотемпературному отжигу при 550-650°С.
Источники информации
1. JP 2005-290533 А, 2005.